(57)【要約】【課題】  薄型であっても、好適なデッドホールド性及び易開封性を有する蓋材を提供する。【解決手段】  シーラントフィルムと基材フィルムとの積層体からなり、シーラントフィルムが、高ガラス転移温度の環状オレフィン系樹脂と、低ガラス転移温度の環状ポリオレフィン系樹脂とを含有するラミネート層、オレフィン系樹脂を含有する中間層、環状オレフィン系樹脂を含有する中間層、及び、メタロセン触媒で重合された直鎖状ポリエチレンオレフィン系樹脂を含有するシール層が積層された総厚みが３５μｍ以下のフィルムであり、ラミネート層及び中間層の合計の厚みのシーラントフィルムの総厚みに対する厚み比率が３０〜６０％である蓋材により、薄型であっても、好適なデッドホールド性及び易開封性を実現できる。【選択図】  なし【特許請求の範囲】
【請求項１】
ポリプロピレン系樹脂を含有する被シール面を有する容器に使用する蓋材であって、
シーラントフィルムと基材フィルムとの積層体からなり、
前記シーラントフィルムが、環状オレフィン系樹脂を含有するラミネート層（Ａ）、オレフィン系樹脂を含有する中間層（Ｂ）、環状オレフィン系樹脂を含有する中間層（Ｃ）及び、オレフィン系樹脂を含有するシール層（Ｄ）が積層されたシーラントフィルムであり、
ラミネート層（Ａ）が、ガラス転移温度が１００℃以下の環状オレフィン系樹脂（ａ１）と、ガラス転移温度が１００℃を越える環状ポリオレフィン系樹脂（ａ２）とを含有し、
ラミネート層（Ａ）に含まれる樹脂成分中の環状オレフィン系樹脂の含有量が８０質量％以上であり、前記環状オレフィン系樹脂中のガラス転移温度が１００℃以下の環状オレフィン系樹脂（ａ１）とガラス転移温度が１００℃を越える環状ポリオレフィン系樹脂（ａ２）との含有量の質量比（ａ１）／（ａ２）が、１５／８５〜８５／１５であり、
シール層（Ｄ）が、オレフィン系樹脂としてメタロセン触媒で重合された直鎖状ポリエチレン（ｄ１）を含有し、
シール層（Ｄ）に含まれる樹脂成分中のメタロセン触媒で重合された直鎖状ポリエチレン（ｄ１）の含有量が８０質量％以上であり、
前記シーラントフィルムの総厚みが３５μｍ以下であり、ラミネート層（Ａ）及び中間層（Ｃ）の合計の厚みのシーラントフィルムの総厚みに対する厚み比率が３０〜６０％であることを特徴とする蓋材。
【請求項２】
前記直鎖状ポリエチレン（ｄ１）が、メタロセン触媒を用いて重合された直鎖状ポリエチレンである請求項１に記載の蓋材。
【請求項３】
前記シーラントフィルムのラミネート層（Ａ）側表面にアルミニウム蒸着層を有する請求項１又は２に記載の蓋材。
【発明の詳細な説明】
【技術分野】
【０００１】
本発明は、食品等の容器の開口部を密封する蓋材に関する。
【背景技術】
【０００２】
従来より、各種食品容器の開口部を密封、封止する蓋材として、各種の樹脂積層フィルムが用いられている。このような蓋材による食品容器の密封形態としては、食品容器の開口部と同等の大きさの蓋材により、食品容器から蓋材がはみ出さないように密封された形態や、開口部より大きな蓋材により開口部が密封され、開口部よりはみ出した蓋材を開口部端部に沿って折り曲げ、開口部端部を覆うように密封された形態が使用されている。後者の形態は、高級感のある意匠性を得やすいことから、コンビニエンスストアやスーパーマーケットで販売されるプリン、ゼリー、ヨーグルト等の乳製品やパフェ等の多量に流通する食品包装容器においても、当該形態で使用可能な蓋材の要請が高まっている。
【０００３】
開口部端部に沿って折り曲げて密封する蓋材においては、折り曲げた後に折り曲げ部が持ち上がると箱詰め、輸送効率の悪化や展示スペースの占有化率の増大および意匠性を損なうため、良好なデッドホールド性が求められる。良好なデッドホールド性を有する蓋材としては、従来、アルミ箔等の金属箔を層構成中に有する蓋材が使用されていたが、アルミ箔を含む蓋材は、分別処理が困難であるという廃棄時の問題や、金属探知機による異物混入検査が困難となる問題があり、アルミ箔を使用しない蓋材が求められていた。
【０００４】
このような要請から、アルミ箔を使用せず、デッドホールド性の良好な蓋材として、紙基材を中間層に配置しその片面に二軸延伸ポリプロピレン、もう片面にポリエチレンテレフタレート、さらにシーラント層を設けたラミネート構成の多層蓋材（特許文献１参照）や、環状ポリオレフィン系樹脂とオレフィン系樹脂を積層した蓋材などが提案されている（特許文献２参照）。
【先行技術文献】
【特許文献】
【０００５】
【特許文献１】特開２００４−１３６９１８号公報
【特許文献２】特開２０１２−１５３４２０号公報
【発明の概要】
【発明が解決しようとする課題】
【０００６】
しかし、紙基材を使用した蓋材は、防湿性がない紙を主体とするため透湿性を抑制するための複雑な構成であり、当該構成を形成するためには層数が複雑になる結果、生産工程数も増え、又最終的なフィルムの厚みも大きくなる傾向があり、易貫通性やデッドホールド性についてはアルミ箔を用いる蓋材と比較して悪化し、実用性に劣るものであった。
【０００７】
環状ポリオレフィン系樹脂を使用した蓋材は、好適なデッドホールド性を有するものであるが、ストロー等により内容物の飲食を行うことを想定した蓋材であり、易開封性を有するものではなかった。
【０００８】
また、食品用途においては開封面の荒れが生じにくい界面剥離型の易開封性が好まれるが、上記デッドホールド性と共にプロピレン系樹脂を使用した包装容器に対する易開封性を実現するためには各々の機能を有する構成を多層化することが考慮されるが、食品用の蓋材においては減容化による低コスト化の要請が高く、薄型でデッドホールド性や易開封性を有する蓋材の実現が望まれていた。
【０００９】
本発明が解決しようとする課題は、薄型であっても、好適なデッドホールド性及び易開封性を有する蓋材を提供することにある。
【課題を解決するための手段】
【００１０】
本発明は、ポリプロピレン系樹脂を含有する被シール面を有する容器に使用する蓋材であって、シーラントフィルムと基材フィルムとの積層体からなり、前記シーラントフィルムが、環状オレフィン系樹脂を含有するラミネート層（Ａ）、オレフィン系樹脂を含有する中間層（Ｂ）、環状オレフィン系樹脂を含有する中間層（Ｃ）及び、オレフィン系樹脂を含有するシール層（Ｄ）が積層されたシーラントフィルムであり、ラミネート層（Ａ）が、ガラス転移温度が１００℃以下の環状オレフィン系樹脂（ａ１）と、ガラス転移温度が１００℃を越える環状ポリオレフィン系樹脂（ａ２）とを含有し、ラミネート層（Ａ）に含まれる樹脂成分中の環状オレフィン系樹脂の含有量が８０質量％であり、前記環状オレフィン系樹脂中のガラス転移温度が１００℃以下の環状オレフィン系樹脂（ａ１）とガラス転移温度が１００℃を越える環状ポリオレフィン系樹脂（ａ２）との含有量の質量比（ａ１）／（ａ２）が、４０／６０〜６０／４０であり、シール層（Ｄ）が、オレフィン系樹脂としてメタロセン触媒で重合された直鎖状ポリエチレン（ｄ１）を含有し、シール層（Ｄ）に含まれる樹脂成分中のメタロセン触媒で重合された直鎖状ポリエチレン（ｄ１）の含有量が８０質量％以上であり、前記シーラントフィルムの総厚みが３５μｍ以下であり、ラミネート層（Ａ）及び中間層（Ｃ）の合計の厚みのシーラントフィルムの総厚みに対する厚み比率が３０〜６０％である蓋材により、上記課題を解決するものである。
【発明の効果】
【００１１】
本発明の蓋材は、薄型であっても好適なデッドホールド性を有することから、容器の開口部端部に沿って折り曲げて密封する場合にも、蓋材端部の反りや折り曲げ部の巻き込み不良が生じにくく、好適な意匠性を実現できる。また、本発明の蓋材は、開封時にもシール層の脱落が生じにくく、好適に容器／蓋材界面で剥離が可能であり、容器への糊残りが生じないため、開封後の接着面の外観も良好である。
【００１２】
また、本発明の蓋材は、上記易開封性と共に、ヒートシール時に包装内容物の付着等の異物が付着した際にも密着不良が生じにくい好適な夾雑物シール性を実現できる。さらに、本発明の蓋材は、食品等の包装容器の蓋材として使用した際に、内容物の風味の低下を抑制できる。
【発明を実施するための形態】
【００１３】
本発明の蓋材は、ポリプロピレン系樹脂を含有する被シール面を有する容器に使用する蓋材であり、環状オレフィン系樹脂を含有するラミネート層（Ａ）、オレフィン系樹脂を含有する中間層（Ｂ）、環状オレフィン系樹脂を含有する中間層（Ｃ）及び、オレフィン系樹脂を含有するシール層（Ｄ）が積層されたシーラントフィルムと基材フィルムとの積層体からなる蓋材である。
そして、前記ラミネート層（Ａ）は、環状オレフィン系樹脂を樹脂成分中の８０質量％以上含有し、かつ、ガラス転移温度が１００℃以下の環状オレフィン系樹脂（ａ１）と、ガラス転移温度が１００℃を越える環状ポリオレフィン系樹脂（ａ２）とを（ａ１）／（ａ２）で表される質量比が１５／８５〜１５／８５の割合で含有し、前記シール層（Ｄ）は、オレフィン系樹脂としてメタロセン触媒で重合された直鎖状ポリエチレン（ｄ１）を樹脂成分中８０質量％以上含有する。
さらに、シーラントフィルムの総厚みが３５μｍ以下であり、ラミネート層（Ａ）及び中間層（Ｃ）の合計の厚みのシーラントフィルムの総厚みに対する厚み比率が３０〜６０％である。
【００１４】
［ラミネート層（Ａ）］
本発明に使用するシーラントフィルムのラミネート層（Ａ）は、基材フィルムを積層する層であり、環状オレフィン系樹脂を含有する層である。当該環状オレフィン系樹脂としては、例えば、ノルボルネン系重合体、ビニル脂環式炭化水素重合体、環状共役ジエン重合体等が挙げられる。これらの中でも、ノルボルネン系重合体が好ましい。また、ノルボルネン系重合体としては、ノルボルネン系単量体の開環重合体（以下、「ＣＯＰ」という。）、ノルボルネン系単量体とエチレン等のオレフィンを共重合したノルボルネン系共重合体（以下、「ＣＯＣ」という。）等が挙げられる。さらに、ＣＯＰ及びＣＯＣの水素添加物は、特に好ましい。また、環状オレフィン系樹脂の重量平均分子量は、５，０００〜５００，０００が好ましく、より好ましくは７，０００〜３００，０００である。
【００１５】
前記ノルボルネン系重合体と原料となるノルボルネン系単量体は、ノルボルネン環を有する脂環族系単量体である。このようなノルボルネン系単量体としては、例えば、ノルボルネン、テトラシクロドデセン、エチリデンノルボルネン、ビニルノルボルネン、エチリデテトラシクロドデセン、ジシクロペンタジエン、ジメタノテトラヒドロフルオレン、フェニルノルボルネン、メトキシカルボニルノルボルネン、メトキシカルボニルテトラシクロドデセン等が挙げられる。これらのノルボルネン系単量体は、単独で用いても、２種以上を併用しても良い。
【００１６】
前記ノルボルネン系共重合体は、前記ノルボルネン系単量体と共重合可能なオレフィンとを共重合したものであり、このようなオレフィンとしては、例えば、エチレン、プロピレン、１−ブテン等の炭素原子数２〜２０個を有するオレフィン；シクロブテン、シクロペンテン、シクロヘキセン等のシクロオレフィン；１，４−ヘキサジエン等の非共役ジエンなどが挙げられる。
【００１７】
ラミネート層（Ａ）中の環状オレフィン系樹脂の含有量は、ラミネート層（Ａ）を構成する樹脂成分中の８０質量％以上、好ましくは９０質量％以上とすることで、薄型であっても好適なデッドホールド性を実現できる。
【００１８】
また、ラミネート層（Ａ）中には、環状オレフィン系樹脂として、ガラス転移温度が１００℃以下の環状オレフィン系樹脂（ａ１）と、ガラス転移温度が１００℃を越える環状ポリオレフィン系樹脂（ａ２）とを、環状オレフィン系樹脂中のガラス転移温度が１００℃以下の環状オレフィン系樹脂（ａ１）とガラス転移温度が１００℃を越える環状ポリオレフィン系樹脂（ａ２）との含有量の比（ａ１）／（ａ２）が１５／８５〜８５／１５の質量比にて含有する。ガラス転移温度の異なる環状オレフィン系樹脂を当該質量比で含有することで、好適なデッドホールド性と夾雑物シール性を有する蓋材を実現できる。また、蓋材の耐熱性や剛性と共に、成膜時やスリット時の引き取り適性、及び、落下等に対する耐破袋性等の性能を好適に兼備しやすくなる。当該質量比（ａ１）／（ａ２）は、好ましくは２０／８０〜８０／２０、より好ましくは３０／７０〜７０／３０、さらに好ましくは４０／６０〜６０／４０である。なお、ガラス転移温度（Ｔｇ）は、ＤＳＣにより測定して得られる値である。
【００１９】
本発明に使用する環状オレフィン系樹脂として使用できる市販品として、ノルボルネン系モノマーの開環重合体（ＣＯＰ）としては、例えば、日本ゼオン株式会社製「ゼオノア（ＺＥＯＮＯＲ）」等が挙げられ、ノルボルネン系共重合体（ＣＯＣ）としては、例えば、三井化学株式会社製「アペル」、ポリプラスチックス社製「トパス（ＴＯＰＡＳ）」等が挙げられる。
【００２０】
［中間層（Ｂ）］
本発明に使用するシーラントフィルムの中間層（Ｂ）は、オレフィン系樹脂を含有する。当該中間層（Ｂ）を使用することで、前記ラミネート層（Ａ）や後述する中間層（Ｃ）との層間での剥離を抑制できる。当該オレフィン系樹脂の含有量は、中間層（Ｂ）に含まれる樹脂成分中の８０質量％以上であることが好ましく、９０質量％以上であることがより好ましく、９５質量％以上であることがさらに好ましい。
【００２１】
当該オレフィン系樹脂としては、各種のポリエチレン系樹脂やポリプロピレン系樹脂を使用でき、上記環状オレフィン系樹脂以外のオレフィン系樹脂を好ましく使用できる。ポリエチレン系樹脂としては、超低密度ポリエチレン（ＶＬＤＰＥ）、線状低密度ポリエチレン（ＬＬＤＰＥ）、低密度ポリエチレン（ＬＤＰＥ）、線状中密度ポリエチレン（ＬＭＤＰＥ），中密度ポリエチレン（ＭＤＰＥ）等のポリエチレン樹脂や、エチレン−酢酸ビニル共重合体（ＥＶＡ）、エチレン−メチルメタアクリレート共重合体（ＥＭＭＡ）、エチレン−エチルアクリレート共重合体（ＥＥＡ）、エチレン−メチルアクリレート（ＥＭＡ）共重合体、エチレン−エチルアクリレート−無水マレイン酸共重合体（Ｅ−ＥＡ−ＭＡＨ）、エチレン−アクリル酸共重合体（ＥＡＡ）、エチレン−メタクリル酸共重合体（ＥＭＡＡ）等のエチレン系共重合体；更にはエチレン−アクリル酸共重合体のアイオノマー、エチレン−メタクリル酸共重合体のアイオノマー等が挙げられ、単独でも、２種以上を混合して使用しても良い。これらの中でも好適なデッドホールド性や耐カール性等を得やすいことから、ＶＬＤＰＥ、ＬＤＰＥ、ＬＬＤＰＥ、ＬＭＤＰＥが好ましく、ＬＭＤＰＥが特に好ましい。
【００２２】
ＬＤＰＥとしては高圧ラジカル重合法で得られる分岐状低密度ポリエチレンであれば良く、好ましくは高圧ラジカル重合法によりエチレンを単独重合した分岐状低密度ポリエチレンである。
【００２３】
ＬＬＤＰＥとしては、シングルサイト触媒を用いた低圧ラジカル重合法により、エチレン単量体を主成分として、これにコモノマーとしてブテン−１、ヘキセン−１、オクテン−１、４−メチルペンテン等のα−オレフィンを共重合したものである。ＬＬＤＰＥ中のコモノマー含有率としては、０．５〜２０モル％の範囲であることが好ましく、１〜１８モル％の範囲であることがより好ましい。
【００２４】
前記シングルサイト触媒としては、周期律表第ＩＶ又はＶ族遷移金属のメタロセン化合物と、有機アルミニウム化合物及び／又はイオン性化合物の組合せ等のメタロセン触媒系などの種々のシングルサイト触媒が挙げられる。また、シングルサイト触媒は活性点が均一であるため、活性点が不均一なマルチサイト触媒と比較して、得られる樹脂の分子量分布がシャープになるため、フィルムに成膜した際に低分子量成分の析出が少なく、シール強度の安定性や耐ブロッキング適性に優れた物性の樹脂が得られるので好ましい。
【００２５】
ポリエチレン系樹脂の密度は０．８８０〜０．９４０ｇ／ｃｍ３であることが好ましい。密度がこの範囲であれば、適度な剛性を有し、ヒートシール強度や耐ピンホール性等の機械強度も優れ、フィルム成膜性、押出適性が向上する。また、融点は、６０〜１３０℃の範囲であることが好ましく、７０〜１２０℃がより好ましい。融点がこの範囲であれば、加工安定性（デッドホールド性）や環状オレフィン系樹脂との共押出加工性が向上する。また、前記ポリエチレン系樹脂のＭＦＲ（１９０℃、２１．１８Ｎ）は２〜２０ｇ／１０分であることが好ましく、３〜１０ｇ／１０分であることがより好ましい。ＭＦＲがこの範囲であれば、フィルムの押出成形性が向上する。
【００２６】
このようなポリエチレン系樹脂は環状オレフィン系樹脂との相溶性も良いため、積層した際の透明性も維持することができる。また接着性樹脂等を使用することなく、ラミネート層（Ａ）や中間層（Ｃ）との層間接着強度も保持でき、柔軟性も有しているため、耐ピンホール性も良好となる。さらに、耐ピンホール性を向上させる場合はＶＬＤＰＥ、ＬＬＤＰＥを用いることが好ましい。
【００２７】
また開口部を有する液体充填容器の材質がポリスチレンやポリエステル系樹脂の場合は、接着性を有するポリエチレン系樹脂として、適度なシール強度を維持するためには、エチレン−酢酸ビニル系共重合体（ＥＶＡ）の単独、このＥＶＡをベースレジンとして、ロジン、水添ロジン、ロジンエステル誘導体、重合ロジン、テルペン、変性テルペン樹脂、脂肪族系石油樹脂、スチレン系樹脂等の１種以上を混合変性してなる変性ＥＶＡ等を用いることが好ましく、なかでも変性ＥＶＡが特に好ましい。この変性ＥＶＡの具体例としては、例えば、三菱化学株式会社製変性ポリエチレンＶＭＸ等が挙げられる。
【００２８】
ポリプロピレン系樹脂としては、例えば、プロピレン単独重合体、プロピレン・α−オレフィンランダム共重合体、たとえばプロピレン−エチレン共重合体、プロピレン−ブテン−１共重合体、プロピレン−エチレン−ブテン−１共重合体、メタロセン触媒系ポリプロピレンなどが挙げられる。これらはそれぞれ単独で使用してもよいし、併用してもよい。望ましくはプロピレン−α−オレフィンランダム共重合体であり、特にメタロセン触媒を用いて重合されたプロピレン・α−オレフィンランダム共重合体が好ましい。これらのポリプロピレン系樹脂を中間層（Ｂ）として用いた場合には、フィルムの耐熱性が向上し、軟化温度を高くすることができるため、１００℃以下のボイル、あるいはホット充填、または１００℃以上のレトルト殺菌等の蒸気・高圧加熱殺菌特性にも優れた蓋材として好適に用いることが出来る。
【００２９】
また、これらのポリプロピレン系樹脂は、ＭＦＲ（２３０℃）が０．５〜３０．０ｇ／１０分で、融点が１１０〜１６５℃であるものが好ましく、より好ましくは、ＭＦＲ（２３０℃）が２．０〜１５．０ｇ／１０分で、融点が１１５〜１６２℃のものである。ＭＦＲ及び融点がこの範囲であれば、樹脂層（Ｂ）をヒートシール層としたときの蓋材の収縮が少なく、更にフィルムの成膜性も向上する。尚、融点については、前記ポリエチレン系樹脂について記載したように、環状オレフィン系樹脂のガラス転移温度Ｔｇとの関係において、選択することはもちろんである。
【００３０】
［中間層（Ｃ）］
本発明に使用するシーラントフィルムは、さらに環状オレフィン系樹脂を含有する中間層（Ｃ）を有する。当該中間層（Ｃ）を有することで、優れた耐カール性やデッドホールド性を実現でき、また好適な易開封性を実現しやすくなる。
【００３１】
当該中間層（Ｃ）に使用する環状オレフィン系樹脂としては、上記ラミネート層（Ａ）において使用される環状オレフィン系樹脂を好ましく使用でき、中間層（Ｃ）中の環状オレフィン系樹脂の含有量も上記ラミネート層と同様の範囲を好ましく使用できる。シーラントフィルムを構成する際にラミネート層（Ａ）と中間層（Ｃ）は、同一配合としてもよく、異なる配合としてもよい。
【００３２】
［シール層（Ｄ）］
本発明に使用するシーラントフィルムは、上記ラミネート層（Ａ）の他方の表層として、オレフィン系樹脂を含有するシール層（Ｄ）を有する。当該シール層（Ｄ）においては、当該オレフィン系樹脂として、メタロセン触媒で重合された直鎖状ポリエチレン（ｄ１）をシール層（Ｄ）に含まれる樹脂成分中の８０質量％以上使用することで、上記環状オレフィン系樹脂を複数層有する多層フィルムにおいても、ポリプロピレン系樹脂を容器に好適なシール性を発現し、易剥離性を実現できる。
【００３３】
直鎖状ポリエチレンとしては、上記樹脂層（Ｂ）で例示したメタロセン触媒により重合されたＬＬＤＰＥを特に好ましく使用でき、メタロセン触媒を用いて重合されたＬＭＤＰＥであることが特に好ましい。なかでも、重量平均分子量（Ｍｗ）と数平均分子量（Ｍｎ）の比であらわす分子量分布（Ｍｗ／Ｍｎ）が３以下のポリエチレン樹脂が好ましい。
【００３４】
シール層（Ｄ）に使用するＬＬＤＰＥの密度は、０．９００ｇ／ｃｍ３以上であることが好ましく、０．９０５〜０．９２０ｇ／ｃｍ３であることがより好ましい。ＬＬＤＰＥの密度を当該範囲とすることで、好適な易開封性と夾雑物シール性とを実現できる。
【００３５】
［シーラントフィルム］
本発明に使用するシーラントフィルムは、上記ラミネート層（Ａ）、中間層（Ｂ）、中間層（Ｃ）及びシール層（Ｄ）を有する多層構成のフィルムであり、その総厚みは３５μｍ以下である。各層間には他の任意の層を有していてもよいが、当該４層構成のフィルムを特に好ましく使用できる。本発明においては、当該シーラントフィルムを使用することで、総厚みが３５μｍ以下の薄厚でありながら、好適なデッドホールド性や夾雑物シール性、優れた易開封性を有する。また、耐カール性にも優れる。
【００３６】
各層の厚みとしては、ラミネート層（Ａ）の厚みはデッドホールド性や耐カール性のため、３〜９μｍであることが好ましく、５〜８μｍであることがより好ましい。中間層（Ｂ）の厚みは剛性維持や夾雑物シールを改善する９〜１８μｍであることが好ましく、１０〜１６μｍであることがより好ましい。中間層（Ｃ）の厚みはデッドホールド性や耐カール性のため、３〜９μｍであることが好ましく、５〜８μｍであることがより好ましい。シール層（Ｄ）の厚みはデッドホールド性や耐カール性や開封性のため、２〜１０μｍであることが好ましく、２〜７μｍであることがより好ましい。
【００３７】
また、本発明においては、ラミネート層（Ａ）及び中間層（Ｃ）の合計の厚みのシーラントフィルムの総厚みに対する厚み比率が３０〜６０％である。当該厚み比率とすることで、好適なデッドホールド性を実現でき、また好適な耐カール性を得やすくなる。
【００３８】
シーラントフィルムを構成する各層には、必要に応じて、防曇剤、帯電防止剤、熱安定剤、造核剤、酸化防止剤、滑剤、アンチブロッキング剤、離型剤、紫外線吸収剤、着色剤等の成分を本発明の目的を損なわない範囲で添加することができる。特に、成形時の加工適性を付与するため、ラミネート層（Ａ）及びシール層（Ｄ）の摩擦係数は１．５以下、中でも１．０以下であることが好ましいので、蓋材の表面層に相当する樹脂層には、滑剤やアンチブロッキング剤や帯電防止剤を適宜添加することが好ましい。
【００３９】
また、ラミネート層（Ａ）の表面を処理し、シーラントフィルムの表面の表面張力を４０ｄｙｎｅ／ｃｍ以上、好ましくは４２ｄｙｎｅ／ｃｍ以上とすることが好ましい。この様な処理方法としては、例えば、コロナ処理、プラズマ処理、クロム酸処理、火炎処理、熱風処理、オゾン・紫外線処理等の表面酸化処理、あるいはサンドブラスト等の表面凹凸処理を挙げることができるが、好ましくはコロナ処理である。この様な表面処理を行なうことにより、当該表層に基材フィルムを積層しやすくなる。
【００４０】
シーラントフィルムの製造方法としては、特に限定されないが、例えば、各層に用いる各樹脂又は樹脂混合物を、それぞれ別々の押出機で加熱溶融させ、共押出多層ダイス法やフィードブロック法等の方法により溶融状態で積層した後、インフレーションやＴダイ・チルロール法等によりフィルム状に成形する共押出法が挙げられる。この共押出法は、各層の厚さの比率を比較的自由に調整することが可能で、衛生性に優れ、コストパフォーマンスにも優れた多層フィルムが得られるので好ましい。なかでも、共押出加工時のフィルム外観の劣化を抑制しやすく、また、均一な層構成を形成しやすいことから、比較的高温で溶融押出を行うことができるＴダイ・チルロール法が好ましい。
【００４１】
［蓋材］
本発明の蓋材は、上記シーラントフィルムの表層に、基材フィルムをラミネートした積層体からなる蓋材である。基材フィルムとしては、シール性やデッドホールド性を損なわないものであれば特に制限はないが、例えば、二軸延伸ポリエステル（ＰＥＴ）、易裂け性二軸延伸ポリエステル（ＰＥＴ）、二軸延伸ポリプロピレン（ＯＰＰ）、エチレンビニルアルコール共重合体（ＥＶＯＨ）を中心層とした共押出二軸延伸ポリプロピレン、二軸延伸エチレンビニルアルコール共重合体（ＥＶＯＨ）、ポリ塩化ビニリデン（ＰＶＤＣ）をコートした共押出二軸延伸ポリプロピレン、二軸延伸ナイロン等が挙げられる。接着方法としては、ドライラミネーション、ウェットラミネーション、ノンソルベントラミネーション、押出ラミネーション等の方法が挙げられる。
【００４２】
前記ドライラミネーションで用いる接着剤としては、例えば、ポリエーテル−ポリウレタン系接着剤、ポリエステル−ポリウレタン系接着剤等が挙げられる。
【００４３】
本発明の蓋材は、開口部を有する容器への、ヒートシールにより密着させて密閉するための蓋材として使用するものであるが、この開口部を有する容器の素材として、その最表面層の素材（蓋材をヒートシールする部分）がポリプロピレン系樹脂を主成分とする樹脂層であることが、ヒートシールによる密閉が容易である点から好ましい。又、容器を形成する素材も樹脂からなるものである場合は、内容物を取り出した後、容器ごと樹脂廃棄物として処理することが可能である点からも好ましいものである。
【実施例】
【００４４】
（実施例１）
環状オレフィンを含有するラミネート層（Ａ）、オレフィン樹脂層を含有する中間層（Ｂ）、環状オレフィン樹脂を含有する中間層の樹脂層（Ｃ）及びヒートシール性のシール層（Ｄ）の各層を形成する樹脂成分として、各々下記の樹脂を使用して、各層を形成する樹脂及び樹脂混合物を調整した。
＜ラミネート層（Ａ）＞
ノルボルネン系モノマーの開環重合体（ポリプラスチックス株式会社製「トパス８００７Ｆ」、ＭＦＲ：１５ｇ／１０分（２６０℃、２１．１８Ｎ）、ガラス転移温度：７０℃；以下、「ＣＯＣ（１）」という。）５０質量部、ノルボルネン系モノマーの開環重合体（三井化学株式会社製「アペル  ＡＰＬ６０１５Ｔ」、ＭＦＲ：１０ｇ／１０分（２６０℃、２１．１８Ｎ）、ガラス転移温度：１４５℃；以下、「ＣＯＣ（２）」という。）５０質量部
＜中間層（Ｂ）＞
メタロセン触媒により重合された直鎖状中密度ポリエチレン（密度：０．９３０ｇ／ｃｍ３、融点１２５℃、ＭＦＲ：５ｇ／１０分（１９０℃、２１．１８Ｎ）、分子量分布（Ｍｗ／Ｍｎ）２．５；以下、「ＬＭＤＰＥ」という。）１００質量部
＜中間層（Ｃ）＞
ＣＯＣ（１）５０質量部、ＣＯＣ（２）５０質量部
＜シール層（Ｄ）＞
メタロセン触媒により重合された直鎖状低密度ポリエチレン（密度：０．９２０ｇ／ｃｍ３、融点１１０℃、ＭＦＲ：５ｇ／１０分（１９０℃、２１．１８Ｎ）、分子量分布（Ｍｗ／Ｍｎ）２．５；以下、「ＬＬＤＰＥ（１）」という。）１００質量部
【００４５】
これらの樹脂をそれぞれ、ラミネート層（Ａ）用押出機（口径５０ｍｍ）、中間層（Ｂ）用押出機（口径５０ｍｍ）、中間層（Ｃ）用押出機（口径５０ｍｍ）、シール層（Ｄ）用押出機（口径４０ｍｍ）に供給して２００〜２７０℃で溶融し、その溶融した樹脂をフィードブロックを有するＴダイ・チルロール法の共押出多層フィルム製造装置（フィードブロック及びＴダイ温度：２５０℃）にそれぞれ供給して共溶融押出を行って、フィルムの層構成が（Ａ）／（Ｂ）／（Ｃ）／（Ｄ）の４層構成で、各層の厚さが６μｍ／１５μｍ／６μｍ／３μｍ（合計３０μｍ）である共押出多層フィルムを得た後、ラミネート層（Ａ）表面にコロナ処理を施した。コロナ処理面の濡れ試薬による表面張力は４２ｄｙｎｅ／ｃｍであった。
【００４６】
コロナ処理面側にウレタン系接着剤を３．５ｇ／ｍ２になるよう塗工後、二軸延伸ポリエステルフィルム（厚さ１２μｍ、融点２６０℃、東洋紡製）をドライラミネートし、ラミネートフィルを得た。
【００４７】
（実施例２）
ラミネート層（Ａ）、中間層（Ｂ）、（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４２ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）５０質量部、ＣＯＣ（２）４７質量部、直鎖状低密度ポリエチレン（密度：０．９２０ｇ／ｃｍ３、融点１２０℃、ＭＦＲ：５ｇ／１０分（１９０℃、２１．１８Ｎ）；以下、「ＬＬＤＰＥ（２）」という。）３質量部
＜中間層（Ｂ）＞
ＬＭＤＰＥ９５質量部、ＣＯＣ（１）５質量部
【００４８】
（実施例３）
ラミネート層（Ａ）及び中間層（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）６０質量部、ＣＯＣ（２）３７質量部、ＬＬＤＰＥ（２）３質量部
【００４９】
（実施例４）
ラミネート層（Ａ）及び中間層（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）４０質量部、ＣＯＣ（２）５７質量部、ＬＬＤＰＥ（２）３質量部
【００５０】
（実施例５）
ラミネート層（Ａ）及び中間層（Ｃ）に使用する樹脂成分及び中間層（Ｂ）を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）５０質量部、ノルボルネン系モノマーの開環重合体（三井化学株式会社製「アペル  ＡＰ６０１３Ｔ」、ＭＦＲ：１５ｇ／１０分（２６０℃、２１．１８Ｎ）、ガラス転移温度：１２５℃；以下、「ＣＯＣ（３）」という。）４７質量部、ＬＬＤＰＥ（２）３質量部
＜中間層（Ｂ）＞
ＬＬＤＰＥ（２）１００質量部
【００５１】
（実施例６）
ラミネート層（Ａ）及び中間層（Ｂ）、（Ｃ）に使用する樹脂成分及びシール層（Ｄ）を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）５０質量部、ＣＯＣ（２）４７質量部、ＬＬＤＰＥ（２）３質量部
＜中間層（Ｂ）＞
ＬＭＤＰＥ９５質量部、ＣＯＣ（１）５質量部
＜シール層（Ｄ）＞
ＬＬＤＰＥ（１）９０質量部、ＣＯＣ（１）１０質量部
【００５２】
（実施例７）
実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、アルミ蒸着二軸延伸ポリエステルフィルムをドライラミネートし、ラミネートフィルムを得た。
【００５３】
（実施例８）
実施例１と同様にして共押出多層フィルムを作製し、表面層（Ａ）表面にコロナ処理を施した。コロナ処理面の濡れ試薬による表面張力は４３ｄｙｎｅ／ｃｍであった。処理面側に実施例１と同様にして、二軸延伸ポリアミドフィルム（ＯＮＹ）をドライラミネートし、ラミネートフィルムを得た。
【００５４】
（実施例９）
ラミネート層（Ａ）及び中間層（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）８０質量部、ＣＯＣ（２）１７質量部、ＬＬＤＰＥ（２）３質量部
【００５５】
（実施例１０）
ラミネート層（Ａ）及び中間層（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）２０質量部、ＣＯＣ（２）７７質量部、ＬＬＤＰＥ（２）３質量部
【００５６】
（実施例１１）
ラミネート層（Ａ）及び中間層（Ｃ）、シール層（Ｄ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）５０質量部、ＣＯＣ（２）５０質量部
＜シール層（Ｄ）＞
メタロセン触媒により重合された直鎖状低密度ポリエチレン（密度：０．９０５ｇ／ｃｍ３、融点９５℃、ＭＦＲ：５ｇ／１０分（１９０℃、２１．１８Ｎ）、分子量分布（Ｍｗ／Ｍｎ）２．６；以下、「ＬＬＤＰＥ（３）」という。）１００質量部
【００５７】
（実施例１２）
ラミネート層（Ａ）及び中間層（Ｃ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）３０質量部、ＣＯＣ（２）３０質量部、ＬＬＤＰＥ（２）４０質量部
【００５８】
（実施例１３）
ラミネート層（Ａ）及び中間層（Ｃ）、シール層（Ｄ）に使用する樹脂成分を下記とした以外は実施例１と同様にして共押出多層フィルムを作製し、ラミネート層（Ａ）表面にコロナ処理を施した。コロナ処理面の濡れ試薬による表面張力は４３ｄｙｎｅ／ｃｍであった。更にラミネート層側に厚さ５００Åの真空アルミ蒸着を施した。実施例１と同様にして、二軸延伸ポリエステルフィルムをドライラミネートし、ラミネートフィルムを得た。
＜ラミネート層（Ａ）、中間層（Ｃ）＞
ＣＯＣ（１）５０質量部、ＣＯＣ（２）４７質量部、ＬＬＤＰＥ（２）３質量部
＜シール層（Ｄ）＞
ＬＬＤＰＥ（１）７０質量部、ＣＯＣ（１）３０質量部
【００５９】
（比較例１）
ラミネート層（Ａ）、シール層（Ｄ）の各層を形成する樹脂成分として、各々下記の樹脂を使用して、各層を形成する樹脂及び樹脂混合物を調整した。
＜ラミネート層（Ａ）＞
ＣＯＣ（２）１００質量部
＜シール層（Ｄ）＞
ＬＭＤＰＥ  １００質量部
【００６０】
これらの樹脂をそれぞれ、ラミネート層（Ａ）用押出機（口径５０ｍｍ）、シール層（Ｄ）用押出機（口径４０ｍｍ）に供給して２００〜２５０℃で溶融し、その溶融した樹脂をフィードブロックを有するＴダイ・チルロール法の共押出多層フィルム製造装置（フィードブロック及びＴダイ温度：２５０℃）にそれぞれ供給して共溶融押出を行って、フィルムの層構成が（Ａ）／（Ｄ）の２層構成で、各層の厚さが６μｍ／２４μｍ（合計３０μｍ）である共押出多層フィルムを得た後、ラミネート層（Ａ）表面にコロナ処理を施した。コロナ処理面の濡れ試薬による表面張力は４２ｄｙｎｅ／ｃｍであった。
【００６１】
コロナ処理面側にウレタン系接着剤を３．５ｇ／ｍ２になるよう塗工後、二軸延伸ポリエステルフィルム（厚さ１２μｍ、融点２６０℃、東洋紡製）をドライラミネートし、ラミネートフィルを得た。
【００６２】
（比較例２）
シール層（Ｄ）に使用する樹脂成分を下記とした以外は実施例１と同様にして共押出多層フィルムの各層の厚さが５μｍ／２５μｍ（合計３０μｍ）である共押出多層フィルムを得た後、ラミネート層（Ａ）表面にコロナ処理を施した。コロナ処理面の濡れ試薬による表面張力は４３ｄｙｎｅ／ｃｍであった。比較例１と同様にして、二軸延伸ポリエステルフィルムをドライラミネートし、ラミネートフィルムを得た。
＜シール層（Ｄ）＞
チーグラナッター触媒で重合された低密度ポリエチレン（密度：０．８９５ｇ／ｃｍ３、融点８５℃、ＭＦＲ：５ｇ／１０分（１９０℃、２１．１８Ｎ）、分子量分布（Ｍｗ／Ｍｎ）が５；以下、「ＬＬＤＰＥ（４）」という。）１００質量部
【００６３】
（比較例３）
ラミネート層（Ａ）に使用する樹脂成分を下記とした比較例２と同様にして共押出多層フィルムの各層の厚さが２４μｍ／６μｍ（合計３０μｍ）である共押出多層フィルムを得た後、ラミネート層（Ａ）表面にコロナ処理を施した。コロナ処理面の濡れ試薬による表面張力は４３ｄｙｎｅ／ｃｍであった。比較例１と同様にして、二軸延伸ポリエステルフィルムをドライラミネートし、ラミネートフィルムを得た。
＜ラミネート層（Ａ）＞
ＣＯＣ（１）４０質量部、ＣＯＣ（２）２０質量部、ＬＬＤＰＥ（２）４０質量部
【００６４】
（比較例４）
ラミネート層（Ａ）、中間層（Ｂ）、中間層（Ｃ）及びシール層（Ｄ）に使用する樹脂成分を下記とした以外は実施例１と同様にして共押出多層フィルムの各層の厚さ５μｍ／６μｍ／５μｍ／１４μｍ（合計３０μｍ）であるフィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（１）４０質量部、ＣＯＣ（２）２０質量部、ＬＬＤＰＥ（２）４０質量部
＜中間層（Ｂ）＞
ＬＬＤＰＥ（２）１００質量部
＜シール層（Ｄ）＞
低密度ポリエチレン〔密度：０．９２ｇ／ｃｍ３、融点１２０℃、ＭＦＲ：５ｇ／１０分（１９０℃、２１．１８Ｎ）、；以下、「ＬＤＰＥ」という。〕を１００質量部
【００６５】
（比較例５）
ラミネート層（Ａ）、中間層（Ｂ）、中間層（Ｃ）及びシール層（Ｄ）に使用する樹脂成分を下記とした以外は実施例１と同様にして共押出多層フィルムの各層の厚さ６μｍ／１３μｍ／６μｍ／５μｍ（合計３０μｍ）であるフィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜ラミネート層（Ａ）、中間層（Ｃ）＞
ＣＯＣ（２）１００質量部
＜中間層（Ｂ）＞
ＬＭＤＰＥ１００質量部
＜シール層（Ｄ）＞
ＬＬＤＰＥ（４）  １００質量部
【００６６】
（比較例６）
シール層（Ｄ）に使用する樹脂成分を下記とした以外は実施例１と同様にして共押出多層フィルムの各層の厚さ６μｍ／１５μｍ／６μｍ／３μｍ（合計３０μｍ）であるフィルムを作製し、表面層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜シール層（Ｄ）＞
ＬＬＤＰＥ（４）  １００質量部
【００６７】
（比較例７）
シール層（Ｄ）に使用する樹脂成分を下記とした以外は実施例１と同様にして共押出多層フィルムの各層の厚さ２μｍ／１２μｍ／２μｍ／１４μｍ（合計３０μｍ）であるフィルムを作製し、ラミネート層（Ａ）表面にコロナ処理を施した。コロナ処理面の濡れ試薬による表面張力は４３ｄｙｎｅ／ｃｍであった。処理面側に実施例１と同様にして、二軸延伸ポリエステルフィルムをドライラミネートし、ラミネートフィルムを得た。
＜シール層（Ｄ）＞
メタロセン触媒を用いて重合されたプロピレン・α−オレフィンランダム共重合体〔密度：０．９００ｇ／ｃｍ３、融点１３５℃、ＭＦＲ：４ｇ／１０分（２３０℃、２１．１８Ｎ）；以下、「ＭＲＣＰ」という。）１００質量部
【００６８】
（比較例８）
シール層（Ｄ）に使用する樹脂成分を下記とした以外は比較例１と同様にして共押出多層フィルムの各層の厚さが６μｍ／２４μｍ（合計３０μｍ）である共押出多層フィルムを得た後、ラミネート層（Ａ）表面にコロナ処理を施した。コロナ処理面の濡れ試薬による表面張力は４３ｄｙｎｅ／ｃｍであった。比較例１と同様にして、二軸延伸ポリエステルフィルムをドライラミネートし、ラミネートフィルムを得た。
＜シール層（Ｄ）＞
接着性酸変性ポリエチレン〔東ソー株式会社製、密度：０．９４０ｇ／ｃｍ３、ＭＦＲ：２８ｇ／１０分（１９０℃、２１．１８Ｎ）「ＭＸ２８」；以下、「ＥＶＡ」１００質量部
【００６９】
上記実施例及び比較例にて得られたフィルムにつき、以下の評価を行った。得られた結果を下表に示した。
【００７０】
［デッドホールド性試験、易開封性試験］
上記で得られたフィルムを、タブ部（１３ｍｍ）を有する８０ｍｍφで打ち抜いた蓋材として、ＰＰ容器（外径７０ｍｍφ  厚み７００μｍ、フランジ幅  ５ｍｍ）に、１４０℃から１７０℃で最適ヒートシール強度になるよう調整シールした。９０度以上折り曲げた状態を確保するため、蓋材の上から二軸延伸ポリスチレンシートを成形したオーバーキャップ用の蓋を勘合し、０℃冷蔵下で、５時間放置した。その後オーバーキャップ蓋を外し、蓋材タブの戻り角を測定し、下記により評価した。
タブの戻り角  ０°  戻らない          ◎
０〜２０°  戻る        ○
２０〜４５°  戻る      △
４５°以上  戻る        ×
【００７１】
又、ヒートシールした後の開封強度については、下記により評価を行なった。タブ部を、チャックではさみ、引っ張り試験機で強度を測定した。
○：５Ｎ／１カップ以上２５Ｎ／１カップ以下
×：５Ｎ／１カップ未満、または、２５Ｎ／１カップより大きい（開封できない）かフィルムが裂ける
【００７２】
［夾雑物シール性（１）］
突起フランジ付の円形ＰＰ容器（９０ｍｍ径、フランジ幅７ｍｍ、突起幅１ｍｍ、突起高さ０．７ｍｍ、厚さ６００μｍ）上に、市販のプリン０．５ｇを４隅に載せた。その後作成したラミネートフィルムを１８０℃、１秒、０．２ＭＰａでシールし、封緘強度を測定した。
◎：２０ＭＰａ以上
○：１２ＭＰａ以上２０ＭＰａ未満
×：１２ＭＰａ未満
【００７３】
［カール性試験］
各多層フィルムを、縦横１０ｃｍ四方に切り出し、４０℃湿度９０％下に２４時間保存した。平面にフィルムを広げ両端面が捲り上がった高さを測定し下記の基準によって評価した。
〇：５ｃｍ未満
×：５ｃｍ以上
【００７４】
【表１】
2017165432.tif 000002
【００７５】
【表２】
2017165432.tif 000003
【００７６】
上記表から明らかなとおり、実施例１〜１３の本発明の蓋材は、好適なデッドホールド性、易開封性及び夾雑物シール性を有し、耐カール性にも優れるものであった。一方、比較例１〜８の蓋材は、これら特性を兼備できなかった。